(57)【要約】  第２の基板表面に対して第１の基板表面上に選択的に膜を堆積させる方法が開示される。本方法は、誘電体を保護することなく、第１の金属に第２の金属を堆積し、該金属を架橋自己組織化単層で保護し、金属を保護している間に第１の誘電体上に第２の誘電体を堆積させることを含む。【選択図】      図１
2020507923.tif 000002
【特許請求の範囲】
【請求項１】
選択的堆積方法であって、
第１の金属表面及び第１の誘電体表面を有する基板を提供すること、
前記第１の金属表面に第２の金属膜を選択的に堆積させて、第２の金属表面を形成すること、
約５から約２０個の範囲の炭素原子を含む架橋自己組織化単層を形成することによって前記第２の金属表面をパッシベーション化して、パッシベーション層を形成すること、
前記第１の誘電体表面に第２の誘電体膜を選択的に堆積させて、第２の誘電体表面を形成すること、及び
前記第２の金属表面から前記パッシベーション層を除去すること
を含み、
前記誘電体表面が、前記第２の金属膜の堆積中にパッシベーション化されない、方法。
【請求項２】
選択的堆積方法であって、
（ａ）金属表面及び誘電体表面を有する基板を提供すること、
（ｂ）架橋自己組織化単層で前記金属表面をパッシベーション化して、パッシベーション層を形成することであって、前記金属表面のパッシベーション化は、自己組織化単層を形成するヘッド基、炭素鎖、及びテール基を有する化合物に前記金属表面を曝露することを含み、前記炭素鎖は約５から約２０個の範囲の炭素原子を有し、前記テール基は疎水性部分を含む、パッシベーション層を形成すること、
（ｃ）前記第１の誘電体表面に第２の誘電体膜を選択的に堆積させて、第２の誘電体表面を形成すること、
（ｄ）前記パッシベーション層を除去すること、
（ｅ）前記第１の金属表面に第２の金属膜を選択的に堆積させて、第２の金属表面を形成すること、及び
（ｆ）（ｂ）から（ｅ）を繰り返して、前記第２の誘電体膜及び前記第２の金属膜を成長させて、所定の厚さの第２の誘電体膜及び所定の厚さの第２の金属膜を形成すること
を含み、
前記誘電体表面が、前記第２の金属膜の堆積中にパッシベーション化されない、方法。
【請求項３】
前記架橋自己組織化単層を形成することが、ＳＡＭ前駆体及び架橋プロセスに前記基板を曝露することを含む、請求項１又は２に記載の方法。
【請求項４】
前記ＳＡＭ前駆体が、ヘッド基及びテール基を有する組成物を含む、請求項３に記載の方法。
【請求項５】
前記ヘッド基が、シリル基、リン酸基、又はチオール基のうちの１つ以上を含む、請求項４に記載の方法。
【請求項６】
前記ＳＡＭ前駆体が、次のうちの１つ以上を含む、請求項５に記載の方法：
2020507923.tif 000006
［式中、Ａはヘッド基である］。
【請求項７】
前記ヘッド基が、前記第２の金属表面に比較的迅速に吸着する、請求項４に記載の方法。
【請求項８】
前記テール基が、比較的遅いファンデルワールス相互作用を介して会合する、請求項４に記載の方法。
【請求項９】
前記架橋プロセスが、化学反応、ＵＶ光、電子ビーム、又は熱のうちの１つ以上を含む、請求項３に記載の方法。
【請求項１０】
前記第２の金属表面に追加の第２の金属膜を選択的に堆積させて、前記第２の金属膜の厚さを成長させること、
前記第２の金属表面をパッシベーション化して、パッシベーション層を形成すること、
前記第２の誘電体表面に追加の第２の誘電体膜を選択的に堆積させて、前記第２の誘電体膜の厚さを成長させること、及び
前記パッシベーション層を除去すること
をさらに含む、請求項１に記載の方法。
【請求項１１】
追加の第２の金属膜を堆積させること、前記第２の金属表面をパッシベーション化すること、追加の第２の誘電体膜を堆積させること、及び前記パッシベーション層を除去して、所定の厚さの第２の金属膜及び所定の厚さの第２の誘電体膜を成長させることを繰り返すことをさらに含む、請求項１０に記載の方法。
【請求項１２】
前記第２の金属膜が前記第１の金属表面とは異なる、請求項２又は１１に記載の方法。
【請求項１３】
前記第２の誘電体膜が前記第１の誘電体表面とは異なる、請求項２、１１又は１２に記載の方法。
【請求項１４】
前記架橋プロセスが、化学反応、ＵＶ光、電子ビーム、又は熱のうちの１つ以上を含む、請求項１又は２に記載の方法。
【請求項１５】
選択的堆積方法であって、
第１の金属表面を有する第１の金属と第１の誘電体表面を有する第１の誘電体とを有する基板を提供すること、
前記第１の金属表面に、前記第１の金属とは異なる第２の金属の膜を選択的に堆積させて、第２の金属表面を有する第２の金属膜を形成すること、
約５から約２０個の範囲の炭素原子を有する炭素鎖を含む架橋自己組織化単層を形成することによって前記第２の金属表面をパッシベーション化して、パッシベーション層を形成することであって、前記架橋自己組織化単層が、ＳＡＭ前駆体と、化学反応、ＵＶ光、電子ビーム、又は熱のうちの１つ以上を含む架橋プロセスとに前記基板を曝露することによって形成される、パッシベーション層を形成すること、
前記第１の誘電体表面に、前記第１の誘電体とは異なる第２の誘電体の膜を選択的に堆積させて、第２の誘電体表面を有する第２の誘電体膜を形成すること、及び
前記第２の金属表面から前記パッシベーション層を除去すること
を含み、
前記誘電体表面が、前記第２の金属膜の堆積中にパッシベーション化されない、方法。
【発明の詳細な説明】
【技術分野】
【０００１】
本開示の実施態様は、概して、膜を選択的に堆積させる方法に関する。より詳細には、本開示の実施態様は、自己組織化単層及び任意選択的な処理反応物を使用して膜を選択的に堆積させる方法を対象とする。
【背景技術】
【０００２】
選択的堆積プロセスは、主に半導体のパターニング応用の必要性の理由から、躍進を遂げている。従来、マイクロエレクトロニクス業界でのパターニングは、さまざまなリソグラフィ及びエッチングプロセスを使用して達成されてきた。しかしながら、リソグラフィは指数関数的に複雑かつ高価になってきていることから、特徴の堆積に選択的堆積を使用することは、非常に魅力的になってきている。選択的堆積の別の潜在的な応用は、ギャップ充填である。ギャップ充填では、充填膜はトレンチの底部から上部に向かって選択的に成長する。選択的堆積は、膜がフィンの側面に成長する選択的側壁堆積などの他の用途にも使用できる。これにより、複雑なパターニング工程を必要とせずに、側壁スペーサの堆積が可能になる。
【０００３】
したがって、当技術分野では、異なる表面に対し、ある表面に膜を選択的に堆積させる方法が必要とされている。
【発明の概要】
【０００４】
本開示の１つ以上の実施態様は、第１の金属表面及び第１の誘電体表面を有する基板を提供することを含む、選択的堆積方法を対象とする。第２の金属膜は、第１の金属表面に選択的に堆積されて、第２の金属表面を形成する。第２の金属表面は、約５から約２０個の範囲の炭素原子を含む架橋自己組織化単層を形成することによってパッシベーション化されて、パッシベーション層を形成する。第２の誘電体膜は、第１の誘電体表面上に選択的に堆積されて、第２の誘電体表面を形成する。パッシベーション層は第２の金属表面から除去される。誘電体表面は、第２の金属膜の堆積中にパッシベーション化されない。
【０００５】
本開示のさらなる実施態様は、（ａ）金属表面及び誘電体表面を有する基板を提供すること、（ｂ）架橋自己組織化単層で金属表面をパッシベーション化して、パッシベーション層を形成することであって、金属表面のパッシベーション化は、自己組織化単層を形成するヘッド基、炭素鎖、及びテール基を有する化合物に金属表面を曝露することを含み、炭素鎖は約５から約２０個の範囲の炭素原子を有し、テール基は疎水性部分を含む、形成すること、（ｃ）第１の誘電体表面に第２の誘電体膜を選択的に堆積させて、第２の誘電体表面を形成すること、（ｄ）パッシベーション層を除去すること、（ｅ）第１の金属表面に第２の金属膜を選択的に堆積させて、第２の金属表面を形成すること、及び、（ｆ）（ｂ）から（ｅ）を繰り返して第２の誘電体膜と第２の金属膜を成長させて、所定の厚さの第２の誘電体膜と所定の厚さの第２の金属膜とを形成することを含む、選択的堆積方法を対象とする。誘電体表面は、第２の金属膜の堆積中にパッシベーション化されない。
【０００６】
本開示のさらなる実施態様は、第１の金属表面を有する第１の金属と第１の誘電体表面を有する第１の誘電体とを有する基板を提供することを含む、選択的堆積方法を対象とする。第２の金属の膜は、第１の金属表面に選択的に堆積されて、第２の金属表面を有する第２の金属膜を形成する。第２の金属は、第１の金属とは異なる。第２の金属表面は、約５から約２０個の範囲の炭素原子を有する炭素鎖を含む架橋自己組織化単層を形成することによってパッシベーション化されて、パッシベーション層を形成する。架橋自己組織化単層は、基板を、ＳＡＭ前駆体と、化学反応、ＵＶ光、電子ビーム、又は熱のうちの１つ以上を含む架橋プロセスとに曝露することによって形成される。第２の誘電体の膜は、第１の誘電体表面に選択的に堆積されて、第２の誘電体表面を有する第２の誘電体膜を形成する。第２の誘電体は、第１の誘電体とは異なる。パッシベーション層は第２の金属表面から除去される。誘電体表面は、第２の金属膜の堆積中にパッシベーション化されない。
【０００７】
本発明の上述の特徴を詳しく理解できるように、先に簡単に要約した本発明のより具体的な説明が、実施態様を参照することによって得られ、その幾つかが添付の図面に示されている。しかしながら、本発明は他の等しく有効な実施態様も許容しうることから、添付の図面は、この発明の典型的な実施態様のみを示しており、したがって本発明の範囲を限定するとみなすべきではないことに留意されたい。
【図面の簡単な説明】
【０００８】
【図１】本開示の１つ以上の実施態様による処理方法を示す図
【図２】本開示の１つ以上の実施態様による処理方法を示す図
【発明を実施するための形態】
【０００９】
本明細書及び添付の特許請求の範囲で用いられる場合、「基板」及び「ウエハ」という用語はいずれも、処理が行われる表面又は表面の一部分を指すために、交換可能に用いられる。基板についての言及は、文脈上他のことが明示されない限り、基板の一部分のみを指すこともありうることもまた、当業者に理解されよう。さらには、基板上への堆積についての言及は、むき出しの基板と、１つ以上の膜又は特徴がその上に堆積又は形成された基板の両方を意味しうる。
【００１０】
本書で用いられる場合、「基板」とは、製造プロセス中に表面に膜処理が行われる、任意の基板、又は、基板上に形成された任意の材料表面のことを指す。例えば、その上で処理が行われうる基板表面は、用途に応じて、ケイ素、酸化ケイ素、歪みシリコン、シリコン・オン・インシュレータ（ＳＯＩ）、炭素ドープされた酸化ケイ素、窒化ケイ素、ドープされたケイ素、ゲルマニウム、ヒ化ガリウム、ガラス、サファイアなどの材料、並びに、例えば金属、金属窒化物、金属合金、及び他の導電体などの任意の他の材料を含む。基板は、限定はしないが、半導体ウエハを含む。基板は、基板表面を研磨、エッチング、還元、酸化、ヒドロキシル化（又は他の方法で化学機能を付与するために目的化学部分を生成又はグラフト）、アニール、及び／又は焼くために、前処理プロセスに曝露されうる。基板自体の表面に直接膜処理することに加えて、本開示では、開示された任意の膜処理工程は、以下により詳細に開示されるように、基板上に形成された下層にも行うことができ、「基板表面」という用語は、文脈が示すように、こうした下層を含むことが意図されている。したがって、例えば基板表面に膜／層又は部分膜／部分層が堆積している場合には、新たに堆積した膜／層の露出面が基板表面になる。所与の基板表面が何を含むかは、どの膜が堆積されるか、並びに使用される特定の化学物質に応じて決まる。１つ以上の実施態様では、第１の基板表面は、金属、金属酸化物、又はＨ終端ＳｉｘＧｅ１−ｘを含んでよく、第２の基板表面は、Ｓｉ含有誘電体を含んでよく、又はその逆もありうる。幾つかの実施態様では、基板表面は、ある特定の官能性（例えば、−ＯＨ、−ＮＨ等）を含みうる。
【００１１】
本明細書及び添付の特許請求の範囲で用いられる場合、「反応性ガス」、「前駆体」、「反応物」等の用語は、基板表面と反応する種を含むガスを意味するように、交換可能に用いられる。例えば、第１の「反応性ガス」は、単に基板の表面に吸着され、第２の反応性ガスとのさらなる化学反応に利用することができる。
【００１２】
本開示の実施態様は、第２の表面に対し、ある表面に選択的に膜を堆積させる方法を提供する。本明細書及び添付の特許請求の範囲で用いられる場合、「別の表面に対し、ある表面に膜を選択的に堆積させる」などの用語は、第１の量の膜が第１の表面に堆積し、第２の量の膜が第２の表面に堆積することを意味し、ここで、第２の量の膜は第１の量の膜より少ないか、あるいは第２の表面には膜が堆積されていない。これに関して用いられる「〜に対し」という用語は、別の表面の上にある一の表面の物理的配向を意味するのではなく、別の表面と比較した、一の表面との化学反応の熱力学的又は動力学的特性の関係を意味する。例えば、誘電体表面に対して、銅表面にコバルト膜を選択的に堆積するとは、コバルト膜が銅表面上に堆積し、誘電体表面上にはコバルト膜はほとんど又は全く堆積しないこと、あるいは、銅表面上のコバルト膜の形成が、誘電体表面上のコバルト膜の形成と比較して熱力学的又は動力学的に好ましいことを意味する。
【００１３】
ここ数十年間、半導体コミュニティは、リソグラフィの工程を、低コスト、処理時間の短縮、及びフィーチャーサイズの縮小につながる代替物に置き換えることによって、集積回路（ＩＣ）処理の改善を試みてきた。これらの代替物の多くは、「選択的堆積」の包括的なカテゴリーに分類される。一般的に、選択的堆積とは、他の基板材料と比較して目的の基板材料の正味堆積速度が高く、他の基板材料上への堆積が無視できる程度で、目的の基板材料上に所望の膜厚が達成されるプロセスを指す（「無視できる」はプロセスの制約によって定められる）。
【００１４】
選択的堆積を達成するための１つの戦略は、ブロッキング層を使用するものである。理想的には、この戦略には、（１）目的の基板材料にほとんど影響を与えずに、堆積を回避すべき基板材料上にブロッキング層を形成すること、（２）目的の基板材料上に堆積すること（他の基板材料上への堆積がブロッキング層によって「ブロック」される）、及び（３）堆積した膜に正味の悪影響を与えずに、ブロッキング層を除去することが含まれる。
【００１５】
本開示の実施態様は、自己組織化単層（ＳＡＭ）と呼ばれるブロッキング層を組み込む。自己組織化単層（ＳＡＭ）は、表面に吸着した自発的に組織化された有機分子の規則正しい配列で構成される。これらの分子は、典型的には、基板に親和性のある１つ以上の部分（ヘッド基）と、比較的長く不活性な直鎖炭化水素部分（テール基）で構成される。
【００１６】
この事例では、ＳＡＭの形成は、表面における分子ヘッド基の速い吸着と、ファンデルワールス相互作用を介した分子テール基の互いに対する遅い会合によって起こる。ＳＡＭ前駆体は、ヘッド基が堆積中にブロックされる基板材料と選択的に反応するように選択される。次に、堆積が行われ、ＳＡＭは、典型的には、熱分解（副生成物の脱着を伴う）又は集積適合型（integration-compatible）の灰化処理によって除去される。この理想的な形成とＳＡＭの使用による選択的堆積の成功は、多くのシステムで実証されているが、成功は本質的にＳＡＭ形成のための溶液ベースのアプローチに限定される（すなわち、湿式機能化）。湿式機能化アプローチは、減圧をベースとした集積スキームと適合しないだけでなく、物理吸着ＳＡＭ前駆体を排除するためにＳＡＭ形成後の超音波処理も必要とする。これは、（別の基板に対し、ある基板上での）成功した選択的ＳＡＭ形成が、物理吸着をせずに全体的な選択的化学吸着の結果を得るのに、機能化プロセスだけに依拠することができないことを示唆している。
【００１７】
図１を参照すると、本開示の１つ以上の実施態様は、選択的堆積のための処理方法１００を対象とする。基板１０５には、第１の誘電体膜１１０及び第１の金属膜１２０が設けられている。第１の金属膜１２０は第１の金属表面１２２を有し、第１の誘電体膜１１０は第１の誘電体表面１１２を有している。
【００１８】
第２の金属膜１２５は、第１の金属膜１２０の第１の金属表面１２２に選択的に堆積されて、第２の金属表面１２７を形成する。幾つかの実施態様では、第２の金属膜１２５は、第１の金属膜１２０とは異なる金属である。幾つかの実施態様では、第２の金属膜１２５は、第１の金属膜１２０と同じ金属である。
【００１９】
幾つかの実施態様によれば、第２の金属膜１２５は、第１の誘電体膜１１０又は第１の誘電体表面１１２のパッシベーション又は保護なしに、第１の金属膜１２０上に選択的に堆積される。幾つかの実施態様では、第１の誘電体膜１１０又は第１の誘電体表面１１２は、第２の金属膜１２５の堆積前に、パッシベーション化又保護化される。
【００２０】
第２の金属膜１２５の形成後、第２の金属表面１２７はパッシベーション化される。パッシベーション層１３０は架橋自己組織化単層（ＳＡＭ）である。架橋自己組織化単層は、ＳＡＭ前駆体及び架橋プロセスに基板を曝露することによって形成される。ＳＡＭ前駆体は、自己組織化単層１３０を形成するための単一化合物であるか、又は連続曝露でありうる。例えば、第２の金属表面１２７は、表面上に規則正しく又は半規則的に集合する単一化合物に曝露されうる。幾つかの実施態様では、自己組織化単層１３０は、第１のＳＡＭ前駆体及び自己組織化単層１３０を生成する反応物に表面を曝露することによって形成される。
【００２１】
幾つかの実施態様のＳＡＭ前駆体は、ヘッド基及びテール基を有する組成物を含む。この態様で用いられる場合、「ヘッド基」は、第２の金属表面１２７と会合する化学的部分であり、「テール基」は、第２の金属表面１２７から離れて延びる化学的部分である。幾つかの実施態様では、ヘッド基は、シリル基（ＳｉＲ３）、リン酸基（−ＰＯ３Ｈ）、又はチオール基（−ＳＨ）のうちの１つ以上を含む。シリル基は、ハロゲン化シリル、例えば、トリメチルシリルでありうる。幾つかの実施態様のヘッド基は、第２の金属表面１２７に比較的迅速に吸着する。
【００２２】
幾つかの実施態様の自己組織化単層１３０及び／又は架橋自己組織化単層１３５は、約５から約２０個の範囲の炭素原子を有する。炭素鎖は、分岐であっても非分岐であってもよく、あるいは、置換されていても置換されていなくてもよい。幾つかの実施態様では、約５、６、７、８、９、１０、１１、１２、１３、１４、１５、１６、１７、又は１８個超の炭素原子が存在する。幾つかの実施態様では、約６から約１８個の範囲の炭素原子、又は約７から約１７個の範囲の炭素原子、又は約８から約１６個の範囲の炭素原子、又は約９から約１５個の範囲の炭素原子、又は約１０から約１４個の範囲の炭素原子が存在する。幾つかの実施態様では、テール基は、比較的遅いファンデルワールス相互作用を介して互いに会合する。同種又は異種のＳＡＭを形成できるように、テール基は、同一であっても異なっていてもよい。
【００２３】
幾つかの実施態様では、ＳＡＭ前駆体は、基板表面に化学吸着することができる１つより多いヘッド基を含む。幾つかの実施態様では、少なくとも１つのヘッド基は、基板表面に化学吸着せず、共反応物との反応に利用可能である。１つ以上の実施態様では、ＳＡＭ前駆体に基板を曝露することは、共反応物に基板を曝露して自己組織化単層を形成することをさらに含む。共反応物は、ＳＡＭ前駆体と一緒にプロセスチャンバ内に共流入することができ、プロセスチャンバの前に又はプロセスチャンバ内で混合する。幾つかの実施態様では、共反応物及びＳＡＭ前駆体は、ＳＡＭ前駆体と共反応物との気相混合がないか、又はほとんどなくなるように、基板表面に連続的に曝露される。
【００２４】
幾つかの実施態様では、ＳＡＭ前駆体は、次のうちの１つ以上を含む：
2020507923.tif 000003
式中、Ａはヘッド基であり、ｎは約１から約２０の範囲、又は約２から約１５の範囲である。
【００２５】
幾つかの実施態様では、ＳＡＭ前駆体は、次のうちの１つ以上を含む：
2020507923.tif 000004
式中、ｎは、約４から約２０の範囲、又は約５から約１５の範囲である。
【００２６】
形成されると、自己組織化単層１３０は、架橋プロセスに曝露されて、架橋自己組織化単層１３５を形成することができる。架橋プロセスは、化学反応、ＵＶ光曝露、電子ビーム曝露、及び／又は熱を含むがこれらに限定されない、任意の適切なプロセスでありうる。架橋反応の例がスキームＩ及びＩＩに示されている。
2020507923.tif 000005
【００２７】
架橋自己組織化単層１３５の形成後、第２の誘電体膜１１５は、第２の金属膜１２５に対し、選択的に第１の誘電体膜１１０の第１の誘電体表面１１２上に堆積される。架橋自己組織化単層１３５は保護基を提供して、第１の金属膜又は第２の金属膜又は表面への第２の誘電体膜１１５の堆積を防ぐか又は最小限に抑える。幾つかの実施態様では、第２の誘電体膜１１５は、第１の誘電体膜１１０とは異なる金属である。幾つかの実施態様では、第２の誘電体膜１１５は、第１の誘電体膜１１０と同じ誘電体である。
【００２８】
第１の誘電体膜１１０上への第２の誘電体膜１１５の選択的堆積後、架橋自己組織化単層１３５パッシベーション層は、第２の金属表面から除去される。幾つかの実施態様では、架橋自己組織化単層１３５は、酸化によって表面から除去される。幾つかの実施態様では、架橋自己組織化単層１３５は、表面からエッチングされる。幾つかの実施態様では、架橋自己組織化単層１３５は、適切な溶媒（例えばエタノール）に溶解される。
【００２９】
幾つかの実施態様では、プロセスは、第２の金属表面１２７への追加の第２の金属膜１２５の堆積を繰り返し、第２の金属膜の厚さを所定の量まで成長させる。別の言い方をすれば、幾つかの実施態様は、追加の第２の金属膜の堆積を繰り返すこと、第２の金属表面をパッシベーション化すること、追加の第２の誘電体膜を堆積すること、及びパッシベーション層を除去して、所定の厚さの第２の金属膜及び所定の厚さの第２の誘電体膜を成長させることをさらに含む。
【００３０】
幾つかの実施態様では、第２の金属膜の最終的な厚さは、約１ｎｍから約１０００ｎｍの範囲、又は約１０ｎｍから約５００ｎｍの範囲、又は約５０ｎｍから約２５０ｎｍの範囲内である。幾つかの実施態様では、プロセスは、第２の誘電体表面１１７に追加の第２の誘電体膜１１５を堆積させることを繰り返し、所定の厚さの第２の誘電体膜１１５を形成する。幾つかの実施態様では、第２の誘電体膜１１５の最終的な厚さは、約１ｎｍから約１０００ｎｍの範囲、又は約１０ｎｍから約５００ｎｍの範囲、又は約５０ｎｍから約２５０ｎｍの範囲内である。
【００３１】
第２の金属膜１２５及び第２の誘電体膜１１５の堆積の各サイクルによって、適切な厚さの層を形成することができる。幾つかの実施態様では、第２の金属膜１２５及び／又は第２の誘電体膜１１５の各サイクルは、約１ｎｍから約１００ｎｍの範囲、又は約５ｎｍから約５０ｎｍの範囲、又は約１０ｎｍから約５０ｎｍの範囲の厚さを有する膜の堆積をもたらす。
【００３２】
図２は、選択的堆積方法２００の別の実施態様を示している。金属表面１２２及び誘電体表面１１２を有する基板１０５が提供される。金属表面１２２は、架橋されて架橋自己組織化単層１３５を形成する自己組織化単層１３０によってパッシベーション化されて、パッシベーション層を形成する。金属表面のパッシベーション化は、自己組織化単層１３０を形成するヘッド基、炭素鎖、及びテール基を有する化合物に金属表面を曝露することを含む。幾つかの実施態様の炭素鎖は、約５から約２０個の範囲の炭素原子を有し、テール基は疎水性部分を含む。炭素鎖は、直鎖、分岐鎖、置換、又は非置換でありうる。
【００３３】
第２の誘電体膜１１５は、第１の誘電体膜１１０の第１の誘電体表面１１２に選択的に堆積されて、第２の誘電体表面１１７を形成する。その後、パッシベーション層は第１の金属表面１２２から除去され、第２の金属膜１２５が、第２の誘電体表面１１７又は第２の誘電体膜１１５に対して、第１の金属表面１２２に選択的に堆積される。第２の金属膜１２５は第２の金属表面１２７を有する。パッシベーション層の形成、第２の誘電体膜の堆積、パッシベーション層の除去、及び第２の金属膜の堆積を繰り返して、第２の誘電体膜及び第２の金属膜の厚さを成長させ続けることができる。
【００３４】
本明細書では発明は特定の実施形態を参照して説明されているが、これらの実施態様は本発明の原理及び用途の単なる例示であることが理解されるべきである。本発明の趣旨及び範囲から逸脱することなく、本発明の方法及び装置にさまざまな修正及び変形をなしうることは、当業者にとって明らかであろう。よって、本発明は、添付の特許請求の範囲及びその等価物の範囲内にある修正及び変形を含むことが意図されている。
【図１】
2020507923.tif 000007
【図２】
2020507923.tif 000008
【国際調査報告】
2020507923.tif 000009
2020507923.tif 000010
2020507923.tif 000011